МУЛЛИТОВЫЙ ФИЛЬТР ПОВЫШЕННОЙ ПРОЧНОСТИ ДЛЯ ЧУГУНОЛИТЕЙНОГО ПРОИЗВОДСТВА

1. Пенокерамический фильтр, содержащий:
продукт реакции спекания:
35-75 масс. % алюмосиликата;
10-30 масс. % коллоидного диоксида кремния;
0-2 масс. % бентонита;
0-35 масс. % кварцевого стекла; и
0-10 масс. % порообразователей;
при этом указанный пенокерамический фильтр содержит менее 0,15 масс. % щелочных металлов, определенных в форме оксида.
2. Пенокерамический фильтр по п. 1, содержащий менее 0,12 масс. % щелочных металлов, определенных в форме оксида.
3. Пенокерамический фильтр по п. 1, в котором щелочные металлы включают натрий.
2
4. Пенокерамический фильтр по п. 3, содержащий менее 0,15 масс. % натрия, определенного в форме NaO.
5. Пенокерамический фильтр по п. 1, имеющий прочность на изгиб по меньшей мере 60 psi, измеренную за 4 минуты при 1428°C.
6. Пенокерамический фильтр по п. 1, имеющий прочность на изгиб по меньшей мере 70 psi, измеренную за 4 минуты при 1428°C.
7. Пенокерамический фильтр по п. 1, содержащий 40-75 масс. % алюмосиликата.
8. Пенокерамический фильтр по п. 7, содержащий 50-70 масс. % алюмосиликата.
9. Пенокерамический фильтр по п. 1, содержащий 10-30 масс. % коллоидного диоксида кремния.
10. Пенокерамический фильтр по п. 9, содержащий 10-20 масс. % коллоидного диоксида кремния.
11. Пенокерамический фильтр по п. 1, содержащий 0,6-1,5 масс. % бентонита.
12. Пенокерамический фильтр, содержащий:
продукт реакции спекания:
35-75 масс. % алюмосиликата;
10-30 масс. % коллоидного диоксида кремния;
0-2 масс. % бентонита;
0-35 масс. % кварцевого стекла; и
0-10 масс. % порообразователей;
при этом указанный пенокерамический фильтр имеет прочность на изгиб по меньшей мере 60 psi, измеренную за 4 минуты при 1428°C.
13. Пенокерамический фильтр по п. 12, содержащий менее 0,15 масс. % щелочных металлов, определенных в форме оксида.
14. Пенокерамический фильтр по п. 12, в котором щелочные металлы включают натрий.
2
15. Пенокерамический фильтр по п. 14, содержащий менее 0,15 масс. % натрия, определенного в форме NaO.
16. Пенокерамический фильтр по п. 12, имеющий прочность на изгиб по меньшей мере 70 psi, измеренную за 4 минуты при 1428°C.
17. Пенокерамический фильтр по п. 12, содержащий 40-75 масс. % алюмосиликата.
18. Пенокерамический фильтр по п. 17, содержащий 50-70 масс. % алюмосиликата.
19. Пенокерамический фильтр по п. 12, содержащий 10-30 масс. % коллоидного диоксида кремния.
20. Пенокерамический фильтр по п. 19, содержащий 10-20 масс. % коллоидного диоксида кремния.
21. Пенокерамический фильтр по п. 19, содержащий 0,6-1,5 масс. % бентонита.
22. Пенокерамический фильтр, содержащий:
продукт реакции спекания:
35-75 масс. % алюмосиликата;
10-30 масс. % коллоидного диоксида кремния;
0-2 масс. % бентонита; и
0-35 масс. % кварцевого стекла;
при этом указанный пенокерамический фильтр содержит менее 0,15 масс. % щелочных металлов, определенных в форме оксида, и имеет прочность на изгиб по меньшей мере 60 psi, измеренную за 4 минуты при 1428°C.
23. Пенокерамический фильтр по п. 22, содержащий менее 0,15 масс. % щелочных металлов, определенных в форме оксида.
24. Пенокерамический фильтр по п. 22, в котором щелочные металлы включают натрий.
2
25. Пенокерамический фильтр по п. 24, содержащий менее 0,15 масс. % натрия, определенного в форме NaO.
26. Пенокерамический фильтр по п. 22, имеющий прочность на изгиб по меньшей мере 70 psi, измеренную за 4 минуты при 1428°C.
27. Пенокерамический фильтр по п. 22, содержащий 40-75 масс. % алюмосиликата.
28. Пенокерамический фильтр по п. 27, содержащий 50-70 масс. % алюмосиликата.
29. Пенокерамический фильтр по п. 22, содержащий 10-30 масс. % коллоидного диоксида кремния.
30. Пенокерамический фильтр по п. 29, содержащий 10-20 масс. % коллоидного диоксида кремния.
31. Пенокерамический фильтр по п. 22, содержащий 0,6-1,5 масс. % бентонита.
32. Способ изготовления пенокерамического фильтра, включающий следующие стадии:
получение предшественника керамического материала, при этом указанный предшественник содержит:
35-75 масс. % алюмосиликата;
10-30 масс. % коллоидного диоксида кремния;
0-2 масс. % бентонита;
0-35 масс. % кварцевого стекла;
0-10 масс. % порообразователей; и
остальное составляет растворитель;
пропитывание органического пеноматериала указанным предшественником керамического материала;
нагревание указанного пропитанного органического пеноматериала до температуры, достаточной для испарения указанного органического пеноматериала и спекания указанного предшественника керамического материала с образованием в результате указанного пенокерамического фильтра;
при этом указанный пенокерамический фильтр содержит менее 0,15 масс. % щелочных металлов, определенных в форме оксида.
33. Способ изготовления пенокерамического фильтра по п. 32, содержащего менее 0,12 масс. % щелочных металлов, определенных в форме оксида.
34. Способ изготовления пенокерамического фильтра по п. 32, в котором щелочные металлы включают натрий.
2
35. Способ изготовления пенокерамического фильтра по п. 34, содержащего менее 0,15 масс. % натрия, определенного в форме NaO.
2
36. Способ изготовления пенокерамического фильтра по п. 35, содержащего менее 0,10 масс. % натрия, определенного в форме NaO.
37. Способ изготовления пенокерамического фильтра по п. 32, имеющего прочность на изгиб по меньшей мере 60 psi, измеренную за 4 минуты при 1428°C.
38. Способ изготовления пенокерамического фильтра по п. 32, имеющего прочность на изгиб по меньшей мере 70 psi, измеренную за 4 минуты при 1428°C.
39. Способ изготовления пенокерамического фильтра по п. 32, содержащего 40-75 масс. % алюмосиликата.
40. Способ изготовления пенокерамического фильтра по п. 32, содержащего 50-70 масс. % алюмосиликата.
41. Способ изготовления пенокерамического фильтра по п. 32, содержащего 10-30 масс. % коллоидного диоксида кремния.
42. Способ изготовления пенокерамического фильтра по п. 41, содержащего 10-20 масс. % коллоидного диоксида кремния.
43. Способ изготовления пенокерамического фильтра по п. 32, содержащего 0,6-1,5 масс. % бентонита.
44. Способ изготовления пенокерамического фильтра, включающий следующие стадии:
получение предшественника керамического материала, при этом указанный предшественник содержит:
35-75 масс. % алюмосиликата;
10-30 масс. % коллоидного диоксида кремния;
0-2 масс. % бентонита;
0-35 масс. % кварцевого стекла;
0-10 масс. % порообразователей; и
остальное составляет растворитель;
пропитывание органического пеноматериала указанным предшественником керамического материала;
нагревание указанного пропитанного органического пеноматериала до температуры, достаточной для испарения указанного органического пеноматериала и спекания указанного предшественника керамического материала с образованием в результате указанного пенокерамического фильтра;
при этом указанный пенокерамический фильтр имеет прочность на изгиб по меньшей мере 60 psi, измеренную за 4 минуты при 1428°C.
45. Способ изготовления пенокерамического фильтра по п. 44, содержащего менее 0,15 масс. % щелочных металлов, определенных в форме оксида.
46. Способ изготовления пенокерамического фильтра по п. 44, в котором щелочные металлы включают натрий.
2
47. Способ изготовления пенокерамического фильтра по п. 46, содержащего менее 0,15 масс. % натрия, определенного в форме NaO.
2
48. Способ изготовления пенокерамического фильтра по п. 47, содержащего менее 0,12 масс. % натрия, определенного в форме NaO.
2
49. Способ изготовления пенокерамического фильтра по п. 48, содержащего менее 0,10 масс. % натрия, определенного в форме NaO.
50. Способ изготовления пенокерамического фильтра по п. 44, имеющего прочность на изгиб по меньшей мере 70 psi, измеренную за 4 минуты при 1428°C.
51. Способ изготовления пенокерамического фильтра по п. 44, содержащего 40-75 масс. % алюмосиликата.
52. Способ изготовления пенокерамического фильтра по п. 51, содержащего 50-70 масс. % алюмосиликата.
53. Способ изготовления пенокерамического фильтра по п. 44, содержащего 10-30 масс. % коллоидного диоксида кремния.
54. Способ изготовления пенокерамического фильтра по п. 51, содержащего 10-20 масс. % коллоидного диоксида кремния.
55. Способ изготовления пенокерамического фильтра по п. 44, содержащего 0,6-1,5 масс. % бентонита.